"酸化亜鉛を含まないフルオロアルミノシリケートガラス粉末と平均分子量5,000~50,000未満であるポリカルボン酸粉末を主成分とする粉と、平均分子量5,000~50,000未満であるポリカルボン酸の水溶液を主成分とする液とから構成される歯科用グラスアイオノマーセメント。粉中のポリカルボン酸の平均分子量が液中のポリカルボン酸の平均分子量以上である請求項1に記載の歯科用グラスアイオノマーセメント。粉中のポリカルボン酸粉末の配合量が1重量~20重量である請求項1または2に記載の歯科用グラスアイオノマーセメント。液中のポリカルボン酸の配合量が20重量~50重量である請求項1ないし3の何れか1項に記載の歯科用グラスアイオノマーセメント。粉中のポリカルボン酸の平均分子量が液中のポリカルボン酸の平均分子量より10,000以上高い請求項1ないし4の何れか1項に記載の歯科用グラスアイオノマーセメント。そこで本発明は、重合性モノマーやコロイダルシリカや酸化亜鉛等を用いずに従来型グラスアイオノマーセメントの曲げ強度を向上させた歯科用グラスアイオノマーセメントを得ることを課題とする。本発明者等は課題を解決するために鋭意検討した結果、曲げ強度を向上させるため、粉と液とを混合練和して使用する歯科用グラスアイオノマーセメントにおいて、特定の分子量のポリカルボン酸を用いると、酸化亜鉛等を配合しなくてもセメント硬化体の曲げ強度を高めることが可能であることを見出して本発明を完成させた。本発明に係る歯科用グラスアイオノマーセメントは、粉と液との練和時の操作性を悪化させず、セメント硬化体の透明性を損なわずに曲げ強度を向上させることが可能な優れた歯科用グラスアイオノマーセメントである。本発明で使用するフルオロアルミノシリケートガラス粉末は、従来から歯科用セメントで用いられているものが使用可能である。フルオロアルミノシリケートガラス粉末は、主要成分としてAl3、Si4、F-、O2-を含み、更にSr2および/またはCa2を含むフルオロアルミノシリケートガラス粉末が好ましく、特に主要成分の割合がガラスの総重量に対してAl3:10~21重量、Si4:9~21重量、F-:1~20重量、Sr2とCa2の合計:10~34重量であることが望ましい。フルオロアルミノシリケートガラス粉末には酸化亜鉛が含まれると、セメント硬化体の透明性が大きく低下してしまうので酸化亜鉛は含まない。平均分子量5,000~50,000未満であるポリカルボン酸粉末は、α,β-不飽和モノカルボン酸或いはα,β-不飽和ジカルボン酸の重合体の粉末であり、例えばアクリル酸,メタクリル酸,2-クロロアクリル酸,アコニット酸,メサコン酸,マレイン酸,イタコン酸,フマル酸,グルタコン酸,シトラコン酸等の単独重合体或いは共重合体である。これらの共重合体はα,β-不飽和カルボン酸同士の共重合体であってもよく、α,β-不飽和カルボン酸と共重合可能な成分との共重合体でもよい。この場合α,β-不飽和カルボン酸の割合は50以上であることが好ましい。共重合可能な成分とは、例えばアクリルアミド,アクリロニトリル,メタクリル酸エステル,アクリル酸塩類,塩化ビニル,塩化アリル,酢酸ビニルがある。α,β-不飽和カルボン酸の重合体の中で、特に好ましいものとしてはアクリル酸またはイタコン酸の単独重合体または共重合体である。ポリカルボン酸粉末の平均分子量は5,000以上50,000未満であることが必要である。平均分子量が5,000未満の場合は、セメント硬化体の曲げ強度向上の効果が得られず、50,000以上になると、液との練和が困難となり、曲げ強度も向上しない。なお、粉中のポリカルボン酸粉末は前記平均分子量の範囲であれば異なる平均分子量のものを数種類混合して用いることも可能である。粉中のポリカルボン酸粉末の配合量は1重量~20重量であることが望ましい。1重量未満の場合は、セメント硬化体の曲げ強度向上に効果が得られ難く、20重量を超えると、液との練和が困難となる。歯科用グラスアイオノマーセメントにおいては、フルオロアルミノシリケートガラス粉末とポリカルボン酸とが中和反応によって硬化するため、水の存在が不可欠である。水の液中への配合量は40~70重量であることが好ましい。40重量未満では硬化反応が不十分となり易く、70重量を超えると曲げ強度が低下する傾向がある。本発明に係る歯科用グラスアイオノマーセメントにおいては、通常のグラスアイオノマーセメントと同様にポリカルボン酸水溶液を液として用いる。液中のポリカルボン酸は前記粉中のポリカルボン酸粉末と同様のものが使用できる。液中のポリカルボン酸の配合量は、液中に20重量~50重量であることが望ましい。20重量未満の場合は、セメント硬化体の曲げ強度向上に効果が得られ難く、50重量を超えると、粉との練和が困難となる傾向がある。本発明に係る歯科用グラスアイオノマーセメントは、粉中のポリカルボン酸の平均分子量が液中のポリカルボン酸の平均分子量以上であることが好ましい。液中のポリカルボン酸の平均分子量が大きいと、粉と液との練和が難しくなる。なお、粉中のポリカルボン酸の平均分子量は、液中のポリカルボン酸の平均分子量より10,000以上高いことが望ましい。本発明に係る歯科用グラスアイオノマーセメントにおいて、液には必要に応じてpH調整用に酸を添加することもできる。用いられる酸としてはリン酸,クエン酸,コハク酸,シュウ酸,フマル酸,酒石酸,リンゴ酸,マレイン酸,エチレンジアミン四酢酸,トリカルバリル酸,レブリン酸,酸性アミノ酸,ピログルタミン酸,L-アスパラギン酸,L-アルギニン,クエン酸,グリシン,グリコール酸,DL-グリセリン酸,グルコン酸,グルクロン酸,グルタル酸,アセトンジカルボン酸,シクロペンタンテトラカルボン酸,ジグリコール酸,ジエチルマロン酸,L-システイン酸,シュウ酸,スルホサリチル酸,タルトロン酸,トリカルバリル酸,テトラヒドロフランテトラカルボン酸,meso-ブタン-1,2,3,4-テトラカルボン酸,トリメリット酸,乳酸,ベンゼンペンタカルボン酸,マロン酸,DL-マンデル酸,ベンゼンヘキサカルボン酸,リンゴ酸等が挙げられ、これらの酸は単独若しくは2種以上を混合して使用してもよい。なお、pH調整用の酸の液中の配合量は20重量以下であることが好ましい。20重量を超えるとセメント硬化体の曲げ強度を低下させる可能性がある。本発明に係る歯科用グラスアイオノマーセメントには、必要に応じて通常用いられる抗菌剤,蛍光剤,香料,顔料等を適宜配合することができるのは勿論である。以下実施例を用いて本発明を具体的に説明するが、本発明は以下の実施例に限定されるものではない。表2及び表3に示した配合重量によって粉及び液を作製し、セメント硬化体の曲げ強度及び透明性を測定した。フルオロアルミノシリケートガラスの調製フルオロアルミノシリケートガラス粉末I、II及びIIIの配合を表1に示す。<表1>フルオロアルミノシリケートガラス粉末I及びIIIについては、原料を混合し1200°Cの高温電気炉中で5時間保持しガラスを溶融させた。溶融後冷却し、ボールミルを用いて10時間粉砕し、200メッシュASTMふるいを通過させた後の粉末をフルオロアルミノシリケートガラス粉末とした。フルオロアルミノシリケートガラス粉末IIについては、1100°Cで溶融した以外はフルオロアルミノシリケートガラス粉末I及びIIIと同様の操作にて調製した。<表2><表3>表2、表3中の略号はそれぞれ以下の通りである。CMCNaカルボキシメチルセルロースナトリウムA200親水性コロイダルシリカ日本アエロジル株式会社製ChemFilRock酸化亜鉛を含むフルオロアルミノシリケートガラスを配合した従来型グラスアイオノマーセメント曲げ強度の測定ISO99172201055Flexuralstrengthに従って行った。透明性試験粉及び液を表2及び表3に記載した所定粉液比粉/液:重量比にて練和し、直径15mm、高さ0.5mmの金型に填入し、プラスチックフィルムを介してスライドガラスにて練和物を圧接し成型した。試験体を練和開始から10分後に湿度100,37°Cの恒温器に入れ、1時間セメント硬化させた。このセメント硬化体を金型から取り出し、SPECTROMETERを用いて硬化体の色調を、白背景と黒背景の上で測定した。測定は各背景について2回ずつ行い、平均値を算出した。色調のパラメーターのうち、白背景と黒背景でのL値明るさの差をΔLとし、透明性の指標とした。ΔLが大きいほど、硬化体が透明であることを示す。なおChemFilRockの練和は製造業者の説明書に従い、カプセルミキサーにて15秒間行った。表2及び表3から明らかなように、粉中及び/又は液中のポリカルボン酸の平均分子量が50,000以上であると練和不良が起こり、セメント硬化体の曲げ強度も低下する。また、粉中及び/又は液中のポリカルボン酸の平均分子量が5,000未満であると、セメント硬化体の曲げ強度が充分でないことがわかる。更に、液中に水溶性増粘材やコロイダルシリカを配合した場合も、練和が十分に行えない。また、酸化亜鉛を含むChemFilRockはΔLの値が小さく、他の実施例のサンプルより不透明である。本発明に係る歯科用グラスアイオノマーセメントは、粉と液との練和時の操作性を悪化させず、且つ、セメント硬化体の透明性を損なわずに曲げ強度を向上させることが確認できた。"